(57)【要約】      （修正有）【課題】剥離層とアクリル系粘着剤層とアクリル系基材層とをこの順に有する少なくとも３層からなる粘着シートの製造方法であって、均一かつ良好に一体化した粘着シートを製造する方法を提供する。【解決手段】剥離層（Ａ）２０とアクリル系粘着剤層（Ｂ）３０とアクリル系基材層（Ｃ）４０とをこの順に有する少なくとも３層からなる粘着シート１０００を製造する方法であって、アクリル系基材層（Ｃ）と剥離層（Ａ）とアクリル系粘着剤層（Ｂ）とをこの順に有する少なくとも３層からなる積層体の巻回し構造を含むロール体１００を製造する工程と、該ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、該巻戻しは、該ロール体の端部を出発点としてアクリル系基材層（Ｃ）を剥離層（Ａ）から剥離する粘着シートを製造する方法。【選択図】図１
2014012784.tif 000002
【特許請求の範囲】
【請求項１】
剥離層（Ａ）とアクリル系粘着剤層（Ｂ）とアクリル系基材層（Ｃ）とをこの順に有する少なくとも３層からなる粘着シートを製造する方法であって、
アクリル系基材層（Ｃ）と剥離層（Ａ）とアクリル系粘着剤層（Ｂ）とをこの順に有する少なくとも３層からなる積層体の巻回し構造を含むロール体を製造する工程と、
該ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、
該巻戻しは、該ロール体の端部を出発点としてアクリル系基材層（Ｃ）を剥離層（Ａ）から剥離することによって行う、
粘着シートの製造方法。
【請求項２】
前記ロール体を製造する工程は、アクリル系基材層（Ｃ）の形成材料（ｃ）と該剥離層（Ａ）の形成材料（ａ）と該アクリル系粘着剤層（Ｂ）の形成材料（ｂ）を、アクリル系基材層（Ｃ）と剥離層（Ａ）とアクリル系粘着剤層（Ｂ）とをこの順に有する積層体が得られるように共押出成形して一体化させた後、ロール形状に巻き取る、請求項１に記載の粘着シートの製造方法。
【請求項３】
前記アクリル系粘着剤層（Ｂ）は、アクリル酸エステルブロック構造とメタクリル酸エステルブロック構造を含むアクリル系ブロック共重合体を含む、請求項１または２に記載の粘着シートの製造方法。
【請求項４】
前記アクリル系ブロック共重合体の重量平均分子量が３００００〜３０００００である、請求項３に記載の粘着シートの製造方法。
【請求項５】
前記アクリル系基材層（Ｃ）は、アクリル酸エステルブロック構造とメタクリル酸エステルブロック構造を含むアクリル系ブロック共重合体を含む、請求項１から４までのいずれかに記載の粘着シートの製造方法。
【請求項６】
前記アクリル系ブロック共重合体の重量平均分子量が３００００〜３０００００である、請求項５に記載の粘着シートの製造方法。
【請求項７】
前記剥離層（Ａ）は、ポリオレフィン系樹脂を含む、請求項１から６までのいずれかに記載の粘着シートの製造方法。
【請求項８】
得られる粘着シートの、測定温度２３℃、引張速度１０ｍ／分、剥離角度１８０度の条件下における、アクリル系粘着剤層（Ｂ）から剥離層（Ａ）を剥離する際の剥離力が、５．０Ｎ／２０ｍｍ以下である、請求項１から７までのいずれかに記載の粘着シートの製造方法。
【請求項９】
得られる粘着シートの、測定温度２３℃、引張速度３００ｍｍ／分、剥離角度１８０度の条件下における、アクリル系粘着剤層（Ｂ）のＳＵＳ板に対する粘着力が、１．０Ｎ／２０ｍｍ以上である、請求項１から８までのいずれかに記載の粘着シートの製造方法。
【発明の詳細な説明】
【技術分野】
【０００１】
本発明は、粘着シートの製造方法に関する。詳細には、剥離層（Ａ）とアクリル系粘着剤層（Ｂ）とアクリル系基材層（Ｃ）とをこの順に有する少なくとも３層からなる粘着シートを製造する方法に関する。
【背景技術】
【０００２】
アクリル系樹脂は、耐光性や透明性に優れており、また、該アクリル系樹脂を合成するための原料の組み合わせにより様々な用途に適した機能を付加することが可能である。
【０００３】
例えば、ソフトセグメントであるアクリル酸エステルのブロック共重合体とハードセグメントであるメタクリル酸エステルとを、リビング重合法にて精密重合することにより、耐熱性、耐候性、柔軟性、透明性、粘着性など様々な面において優れた特性を有するアクリル系樹脂を提供し得る（特許文献１〜３参照）。
【０００４】
最近、上記のような優れた特性を有するアクリル系樹脂を基材層や粘着剤層などに用いた粘着シートやフィルムが提案されている（特許文献４、５参照）。
【０００５】
特許文献４においては、〔剥離層〕／〔アクリル系樹脂からなる粘着層〕／〔アクリル系樹脂からなる基材層〕の３層構造の粘着シートが提案されている。この粘着シートは、剥離層の形成材料と粘着層の形成材料（アクリル系樹脂）と基材層の形成材料（アクリル系樹脂）を、〔剥離層〕／〔アクリル系樹脂からなる粘着層〕／〔アクリル系樹脂からなる基材層〕の３層構造が得られるように共押出成形して一体化させて製造している。特許文献５においては、〔剥離層〕／〔アクリル系樹脂からなる粘着層〕／〔アクリル系樹脂からなる透明層〕の３層構造のフィルムが提案されている。このフィルムは、剥離層の形成材料と粘着層の形成材料（アクリル系樹脂）と透明層の形成材料（アクリル系樹脂）を、〔剥離層〕／〔アクリル系樹脂からなる粘着層〕／〔アクリル系樹脂からなる透明層〕の３層構造が得られるように共押出成形して一体化させて製造している。
【０００６】
特許文献４や特許文献５で提案されているような粘着シートやフィルムにおいては、粘着剤層に採用するアクリル系樹脂と基材層に採用するアクリル系樹脂は、それらに要求される特性が異なるため、通常、互いにその組成が異なる。ところが、アクリル系樹脂は、粘度の温度依存性が高く、粘度によって物性が大きく異なる。このため、特許文献４や特許文献５に記載のように、互いに異なる組成のアクリル系樹脂を含む２層の積層構造を含む積層体を共押出成形して一体化させて製造する場合、該２層それぞれの粘度が異なるために該２層それぞれの共押出成形適正温度が異なってしまう。その結果、このような共押出成形を行った場合、互いに異なる組成のアクリル系樹脂を含む２層の粘度差に起因して、該２層が均一かつ良好に一体化させることが難しいという問題が生じる。
【先行技術文献】
【特許文献】
【０００７】
【特許文献１】特開２００１−２３４１４６号公報
【特許文献２】特開２００２−９７２３８号公報
【特許文献３】特開平１１−３２３０７２号公報
【特許文献４】特開２０１１−２５６３１９号公報
【特許文献５】特開２０１１−１３９３号公報
【発明の概要】
【発明が解決しようとする課題】
【０００８】
本発明は上記従来の課題を解決するためになされたものであり、その目的とするところは、剥離層とアクリル系粘着剤層とアクリル系基材層とをこの順に有する少なくとも３層からなる粘着シートの製造方法であって、均一かつ良好に一体化した粘着シートを製造する方法を提供することにある。
【課題を解決するための手段】
【０００９】
上記課題を解決するために検討を行い、共押出成型して一体化させた後にロール形状に巻き取って得られるロール体に着目した。そして、特定の構成を有するロール体を製造した後に、特定の方法によって該ロール体からの巻戻しを行えば、上記課題が解決できることを見出した。
【００１０】
本発明の粘着シートの製造方法は、
剥離層（Ａ）とアクリル系粘着剤層（Ｂ）とアクリル系基材層（Ｃ）とをこの順に有する少なくとも３層からなる粘着シートを製造する方法であって、
アクリル系基材層（Ｃ）と剥離層（Ａ）とアクリル系粘着剤層（Ｂ）とをこの順に有する少なくとも３層からなる積層体の巻回し構造を含むロール体を製造する工程と、
該ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、
該巻戻しは、該ロール体の端部を出発点としてアクリル系基材層（Ｃ）を剥離層（Ａ）から剥離することによって行う。
【００１１】
好ましい実施形態においては、上記ロール体を製造する工程は、アクリル系基材層（Ｃ）の形成材料（ｃ）と該剥離層（Ａ）の形成材料（ａ）と該アクリル系粘着剤層（Ｂ）の形成材料（ｂ）を、アクリル系基材層（Ｃ）と剥離層（Ａ）とアクリル系粘着剤層（Ｂ）とをこの順に有する積層体が得られるように共押出成形して一体化させた後、ロール形状に巻き取る。
【００１２】
好ましい実施形態においては、上記アクリル系粘着剤層（Ｂ）は、アクリル酸エステルブロック構造とメタクリル酸エステルブロック構造を含むアクリル系ブロック共重合体を含む。
【００１３】
好ましい実施形態においては、上記アクリル系ブロック共重合体の重量平均分子量が３００００〜３０００００である。
【００１４】
好ましい実施形態においては、上記アクリル系基材層（Ｃ）は、アクリル酸エステルブロック構造とメタクリル酸エステルブロック構造を含むアクリル系ブロック共重合体を含む。
【００１５】
好ましい実施形態においては、上記アクリル系ブロック共重合体の重量平均分子量が３００００〜３０００００である。
【００１６】
好ましい実施形態においては、上記剥離層（Ａ）は、ポリオレフィン系樹脂を含む。
【００１７】
好ましい実施形態においては、得られる粘着シートの、測定温度２３℃、引張速度１０ｍ／分、剥離角度１８０度の条件下における、アクリル系粘着剤層（Ｂ）から剥離層（Ａ）を剥離する際の剥離力が、５．０Ｎ／２０ｍｍ以下である。
【００１８】
好ましい実施形態においては、得られる粘着シートの、測定温度２３℃、引張速度３００ｍｍ／分、剥離角度１８０度の条件下における、アクリル系粘着剤層（Ｂ）のＳＵＳ板に対する粘着力が、１．０Ｎ／２０ｍｍ以上である。
【発明の効果】
【００１９】
本発明によれば、剥離層とアクリル系粘着剤層とアクリル系基材層とをこの順に有する少なくとも３層からなる粘着シートの製造方法であって、均一かつ良好に一体化した粘着シートを製造する方法を提供することができる。
【図面の簡単な説明】
【００２０】
【図１】本発明の好ましい実施形態に用いるロール体の一部の概略断面図である。
【図２】本発明の好ましい実施形態による粘着シートを製造する方法の一例を示す概略図である。
【発明を実施するための形態】
【００２１】
≪≪粘着シートの製造方法≫≫
本発明の粘着シートの製造方法は、剥離層（Ａ）とアクリル系粘着剤層（Ｂ）とアクリル系基材層（Ｃ）とをこの順に有する少なくとも３層からなる粘着シートを製造する方法である。
【００２２】
本発明の粘着シートの製造方法によれば、従来の共押出成形によっては得られ難かった、均一かつ良好に一体化した〔剥離層（Ａ）〕／〔アクリル系粘着剤層（Ｂ）〕／〔アクリル系基材層（Ｃ）〕の積層構成を有する粘着シートを、非常に容易に得ることが可能となる。
【００２３】
本発明の粘着シートの製造方法は、アクリル系基材層（Ｃ）と剥離層（Ａ）とアクリル系粘着剤層（Ｂ）とをこの順に有する少なくとも３層からなる積層体の巻回し構造を含むロール体を製造する工程と、該ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、該巻戻しは、該ロール体の端部を出発点としてアクリル系基材層（Ｃ）を剥離層（Ａ）から剥離することによって行う。
【００２４】
本発明の製造方法によって得られる粘着シートは、剥離層（Ａ）とアクリル系粘着剤層（Ｂ）とアクリル系基材層（Ｃ）とをこの順に有する少なくとも３層からなる粘着シートである。
【００２５】
本発明の製造方法によって得られる粘着シートの厚みは、用途に応じて、任意の適切な厚みに設定し得る。粘着シートの厚みは、好ましくは２μｍ〜５００μｍであり、より好ましくは５μｍ〜３００μｍであり、さらに好ましくは１０μｍ〜２００μｍである。
【００２６】
本発明の製造方法によって得られる粘着シートは、測定温度２３℃、引張速度１０ｍ／分、剥離角度１８０度の条件下における、アクリル系粘着剤層（Ｂ）から剥離層（Ａ）を剥離する際の剥離力が、好ましくは５．０Ｎ／２０ｍｍ以下であり、より好ましくは４．０Ｎ／２０ｍｍ以下であり、さらに好ましくは３．０Ｎ／２０ｍｍ以下であり、特に好ましくは２．０Ｎ／２０ｍｍ以下であり、最も好ましくは１．０Ｎ／２０ｍｍ以下である。このような剥離力の下限は、好ましくは０．１Ｎ／２０ｍｍ以上である。このような剥離力が上記範囲内にあれば、剥離層の剥がし出しが容易で、その後もスムーズに剥離することが可能となり、貼着作業性に優れる。
【００２７】
本発明の製造方法によって得られる粘着シートは、測定温度２３℃、引張速度３００ｍｍ／分、剥離角度１８０度の条件下における、アクリル系粘着剤層（Ｂ）のＳＵＳ板に対する粘着力が、好ましくは１．０Ｎ／２０ｍｍ以上であり、より好ましくは１．２Ｎ／２０ｍｍ以上であり、さらに好ましくは１．５Ｎ／２０ｍｍ以上であり、特に好ましくは１．７Ｎ／２０ｍｍ以上であり、最も好ましくは２．０Ｎ／２０ｍｍ以上である。このような粘着力の上限は、好ましくは１００Ｎ／２０ｍｍ以下である。なお、上記粘着力は、上記剥離力よりも大きい方が好ましい。
【００２８】
≪ロール体≫
本発明の粘着シートの製造方法は、アクリル系基材層（Ｃ）と剥離層（Ａ）とアクリル系粘着剤層（Ｂ）とをこの順に有する少なくとも３層からなる積層体の巻回し構造を含むロール体を製造する工程を含む。
【００２９】
この工程で得られるロール体は、積層体の巻回し構造を含むロール体である。好ましくは、共押出成形によって一体化されたシート状の積層体の巻回し構造を含むロール体である。ロール体の巻数の数は、使用目的等に応じて、任意の適切な数に設定し得る。したがって、ロール体の大きさも、使用目的等に応じて、任意の適切な大きさに設定し得る。
【００３０】
ロール体を構成する積層体は、アクリル系基材層（Ｃ）と剥離層（Ａ）とアクリル系粘着剤層（Ｂ）とをこの順に有する少なくとも３層からなる積層体である。この積層体の厚みは、用途に応じて、任意の適切な厚みに設定し得る。この積層体の厚みは、好ましくは２μｍ〜５００μｍであり、より好ましくは５μｍ〜３００μｍであり、さらに好ましくは１０μｍ〜２００μｍである。
【００３１】
剥離層（Ａ）は、１層のみからなっていても良いし、２層以上からなっていても良い。剥離層（Ａ）が２層以上からなっている場合は、各層が全て同種の層であっても良いし、少なくとも２層が異種の層であっても良い。
【００３２】
アクリル系粘着剤層（Ｂ）は、１層のみからなっていても良いし、２層以上からなっていても良い。アクリル系粘着剤層（Ｂ）が２層以上からなっている場合は、各層が全て同種の層であっても良いし、少なくとも２層が異種の層であっても良い。
【００３３】
アクリル系基材層（Ｃ）は、１層のみからなっていても良いし、２層以上からなっていても良い。アクリル系基材層（Ｃ）が２層以上からなっている場合は、各層が全て同種の層であっても良いし、少なくとも２層が異種の層であっても良い。
【００３４】
図１は、本発明の好ましい実施形態に用いるロール体の一部の概略断面図である。ロール体１００は、積層体１０の巻回し構造を含む。積層体１０は、アクリル系基材層（Ｃ）４０と剥離層（Ａ）２０とアクリル系粘着剤層（Ｂ）３０とをこの順に有する。
【００３５】
＜剥離層（Ａ）＞
ロール体を構成する積層体において、剥離層（Ａ）は、アクリル系基材層（Ｃ）とアクリル系粘着剤層（Ｂ）とに挟まれた層である。
【００３６】
剥離層（Ａ）は、典型的には、２３℃において非粘着性である。
【００３７】
剥離層（Ａ）は、好ましくは、アクリル系粘着剤層（Ｂ）の剥離ライナーとして機能し得る層である。例えば、剥離層（Ａ）は、アクリル系粘着剤層（Ｂ）との間で界面破壊し得ることが好ましい。また、剥離層（Ａ）は、途中で裂けたり千切れたりすることなく、アクリル系粘着剤層（Ｂ）から連続的に引き剥がし可能であることが好ましい。
【００３８】
剥離層（Ａ）は、アクリル系基材層（Ｃ）との間で容易に層間剥離し得ることが好ましい。
【００３９】
剥離層（Ａ）の厚みは、用途に応じて、任意の適切な厚みを採用し得る。剥離層（Ａ）の厚みは、好ましくは１０μｍ〜３００μｍであり、より好ましくは２０μｍ〜２５０μｍであり、さらに好ましくは３０μｍ〜２００μｍである。
【００４０】
剥離層（Ａ）は、１層のみからなっていても良いし、２層以上からなっていても良い。剥離層（Ａ）が２層以上からなる場合には、好ましくは２〜５層であり、より好ましくは２〜３層である。剥離層（Ａ）が１層のみからなる場合には、共押出成形が容易となり得る。剥離層が２層以上からなる場合には、各層で機能を分けることができる。
【００４１】
剥離層（Ａ）は、好ましくは、ポリオレフィン系樹脂を含む。ポリオレフィン系樹脂としては、共押出成形し得る限りにおいて、任意の適切なポリオレフィン系樹脂を採用し得る。
【００４２】
剥離層（Ａ）のうち少なくともアクリル系粘着剤層（Ｂ）側の表面（すなわち剥離面）は、ポリオレフィン系樹脂を主成分とする剥離面形成材料により構成されていることが好ましい。このような構成の剥離層（Ａ）は、アクリル系粘着剤層（Ｂ）からの剥離性に優れたものとなりやすい。上記主成分とは、好ましくは５０重量％以上であり、より好ましくは７０重量％以上であり、さらに好ましくは９０重量％以上であり、特に好ましくは９５重量％以上であり、最も好ましくは実質的に１００重量％である。
【００４３】
ポリオレフィン系樹脂としては、好ましくは、α−オレフィンのホモポリマー、２種類以上のα−オレフィンの共重合体、ブロックポリプロピレン、ランダムポリプロピレン、１種または２種以上のα−オレフィンと他のビニルモノマーの共重合体が挙げられる。共重合体の形態としては、例えば、ブロック形態やランダム形態が挙げられる。
【００４４】
ポリオレフィン系樹脂としては、具体的には、より好ましくは、ポリエチレン（ＰＥ）、ホモポリプロピレン（ＰＰ）、ブロックポリプロピレン、ランダムポリプロピレンが挙げられる。
【００４５】
α−オレフィンとしては、炭素原子数２〜１２のα−オレフィンが好ましい。このようなα−オレフィンとしては、例えば、エチレン、プロピレン、１−ブテン、４−メチル−１−ペンテンなどが挙げられる。
【００４６】
α−オレフィンのホモポリマーとしては、例えば、ポリエチレン（ＰＥ）、ホモポリプロピレン（ＰＰ）、ポリ（１−ブテン）、ポリ（４−メチル−１−ペンテン）などが挙げられる。
【００４７】
ポリエチレン（ＰＥ）としては、例えば、低密度ポリエチレン（ＬＤＰＥ）、直鎖状低密度ポリエチレン（ＬＬＤＰＥ）、中密度ポリエチレン、高密度ポリエチレン（ＨＤＰＥ）などが挙げられる。
【００４８】
ホモポリプロピレンの構造は、アイソタクチック、アタクチック、シンジオタクチックのいずれであってもよい。
【００４９】
２種類以上のα−オレフィンの共重合体としては、例えば、エチレン／プロピレン共重合体、エチレン／１−ブテン共重合体、エチレン／プロピレン／１−ブテン共重合体、エチレン／炭素原子数５〜１２のα−オレフィン共重合体、プロピレン／炭素原子数５〜１２のα−オレフィン共重合体などが挙げられる。
【００５０】
１種または２種以上のα−オレフィンと他のビニルモノマーの共重合体としては、例えば、エチレン／酢酸ビニル共重合体、エチレン／アクリル酸アルキルエステル共重合体、エチレン／メタクリル酸アルキルエステル共重合体、エチレン−非共役ジエン共重合体などが挙げられる。
【００５１】
剥離層（Ａ）がポリオレフィン系樹脂を含む場合、そのポリオレフィン系樹脂は、１種のみであっても良いし、２種以上であっても良い。剥離層（Ａ）が２種以上のポリオレフィン系樹脂を含む場合、その形態としては、ブレンドや共重合などが挙げられる。
【００５２】
ポリオレフィン系樹脂は市販品を用いてもよい。
【００５３】
剥離層（Ａ）は、必要に応じて、任意の適切な添加剤を含有し得る。剥離層（Ａ）に含有され得る添加剤としては、例えば、離型剤、紫外線吸収剤、耐熱安定化剤、充填剤、滑剤、着色剤（染料など）、酸化防止剤、目ヤニ防止剤、アンチブロッキング剤、発泡剤、ポリエチレンイミン等が挙げられる。剥離層（Ａ）に含有される添加剤の種類、数、および量は、目的に応じて適切に設定され得る。
【００５４】
離型剤としては、例えば、脂肪酸アマイド系離型剤、シリコーン系離型剤、フッ素系離型剤、長鎖アルキル系離型剤等が挙げられる。より剥離性とブリードアウトによる汚染性のバランスに優れた剥離層を形成し得るという観点からは、好ましくは脂肪酸アマイド系離型剤であり、より好ましくは飽和脂肪酸ビスアマイドである。離型剤の含有量は、任意の適切な含有量を採用し得る。代表的には、剥離層（Ａ）中の樹脂成分（好ましくは、ポリオレフィン系樹脂）に対して、好ましくは０．０１重量％〜５重量％である。
【００５５】
紫外線吸収剤としては、例えば、ベンゾトリアゾール系化合物、ベンゾフェノン系化合物、ベンゾエート系化合物等が挙げられる。紫外線吸収剤の含有量は、成形時にブリードアウトしない限りにおいて、任意の適切な含有量を採用し得る。代表的には、剥離層（Ａ）中の樹脂成分（好ましくは、ポリオレフィン系樹脂）に対して、好ましくは０．０１重量％〜５重量％である。
【００５６】
耐熱安定化剤としては、例えば、ヒンダードアミン系化合物、リン系化合物およびシアノアクリレート系化合物等が挙げられる。耐熱安定化剤の含有量は、成形時にブリードアウトしない限りにおいて、任意の適切な含有量を採用し得る。代表的には、剥離層（Ｃ）中の樹脂成分（好ましくは、ポリオレフィン系樹脂）に対して、好ましくは０．０１重量％〜５重量％である。
【００５７】
充填剤としては、例えば、タルク、酸化チタン、酸化カルシウム、酸化マグネシウム、酸化亜鉛、酸化チタン、炭酸カルシウム、シリカ、クレー、マイカ、硫酸バリウム、ウィスカー、水酸化マグネシウム等の無機充填剤が挙げられる。充填剤の平均粒径は、好ましくは、０．１μｍ〜１０μｍである。充填剤の含有量は、剥離層（Ａ）中の樹脂成分（好ましくは、ポリオレフィン系樹脂）に対して、好ましくは１重量％〜２００重量％である。
【００５８】
＜アクリル系粘着剤層（Ｂ）＞
ロール体を構成する積層体において、アクリル系粘着剤層（Ｂ）は、剥離層（Ａ）と積層された最外層である。
【００５９】
アクリル系粘着剤層（Ｂ）の厚みは、用途に応じて、任意の適切な厚みに設定し得る。アクリル系粘着剤層（Ｂ）の厚みは、好ましくは１μｍ〜２００μｍであり、より好ましくは２μｍ〜１００μｍであり、さらに好ましくは３μｍ〜５０μｍである。
【００６０】
アクリル系粘着剤層（Ｂ）に含まれる粘着剤としては、本発明の効果を損なわない範囲で任意の適切な粘着剤を採用し得る。アクリル系粘着剤層（Ｂ）を構成する粘着剤は、１種のみであっても良いし、２種以上であっても良い。
【００６１】
アクリル系粘着剤層（Ｂ）に含まれる粘着剤としては、好ましくは、アクリル酸エステルブロック構造（「Ａｃブロック」と称する）とメタクリル酸エステルブロック構造（「ＭＡｃブロック」と称する）を含むアクリル系ブロック共重合体が挙げられる。アクリル系粘着剤層（Ｂ）は、より好ましくは、このようなアクリル系ブロック共重合体を５０重量％以上含み、さらに好ましくは７０重量％以上含み、特に好ましくは９０重量％以上含む。アクリル系粘着剤層（Ｂ）は、このようなアクリル系ブロック共重合体を１種のみ含んでいても良いし、２種以上を含んでいても良い。
【００６２】
アクリル系ブロック共重合体としては、ＡｃブロックとＭＡｃブロックとが交互に配置されたブロック構造であることが好ましい。また、ＡｃブロックとＭＡｃブロックとの合計ブロック数は、好ましくは３以上であり、より好ましくは３〜５である。
【００６３】
Ａｃブロックは、好ましくは、アクリル酸エステルを主成分とするモノマー由来のブロック構造である。具体的には、Ａｃブロックを構成するためのモノマー中のアクリル酸エステルの含有割合は、好ましくは５０重量％以上であり、より好ましくは７０重量％以上であり、さらに好ましくは９０重量％以上、特に好ましくは９５重量％以上、最も好ましくは実質的に１００重量％である。
【００６４】
Ａｃブロックを構成するためのモノマー中のアクリル酸エステルは、１種のみであっても良いし、２種以上であっても良い。
【００６５】
Ａｃブロックを構成するためのモノマー中に、アクリル酸エステル以外のモノマー（他のモノマー）を含む場合、他のモノマーとしては、任意の適切なモノマーを採用し得る。
【００６６】
Ａｃブロックを構成するためのモノマー中のアクリル酸エステルとしては、例えば、アクリル酸の脂肪族炭化水素エステル、アクリル酸の脂環式炭化水素エステル、アクリル酸の芳香族炭化水素エステル、エーテル結合を含むアルコールとアクリル酸とのエステル、水酸基を有するアクリル酸エステル、アミノ基を有するアクリル酸エステル、アルコキシシリル基を有するアクリル酸エステル、アクリル酸のアルキレンオキサイド付加物などが挙げられる。
【００６７】
アクリル酸の脂肪族炭化水素エステルとしては、例えば、メチルアクリレート、エチルアクリレート、ｎ−プロピルアクリレート、イソプロピルアクリレート、ｎ−ブチルアクリレート、イソブチルアクリレート、ｔｅｒｔ−ブチルアクリレート、ｎ−ペンチルアクリレート、ｎ−ヘキシルアクリレート、ｎ−ヘプチルアクリレート、ｎ−オクチルアクリレート、２−エチルヘキシルアクリレート、ノニルアクリレート、イソノニルアクリレート、デシルアクリレート、ドデシルアクリレート、ステアリルアクリレートなどが挙げられる。
【００６８】
アクリル酸の脂環式炭化水素エステルとしては、例えば、シクロヘキシルアクリレート、イソボルニルアクリレートなどが挙げられる。
【００６９】
アクリル酸の芳香族炭化水素エステルとしては、例えば、フェニルアクリレート、ベンジルアクリレート、トルイルアクリレートなどが挙げられる。
【００７０】
エーテル結合を含むアルコールとアクリル酸とのエステルとしては、例えば、２−メトキシエチルアクリレート、２−メトキシブチルアクリレート等のアルコキシアルキルアクリレート；グリシジルアクリレート、メチルグリシジルアクリレート等のエポキシ基含有アクリレート；などが挙げられる。
【００７１】
水酸基を有するアクリル酸エステルとしては、例えば、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート等のヒドロキシアルキルアクリレートなどが挙げられる。
【００７２】
アミノ基を有するアクリル酸エステルとしては、例えば、２−アミノエチルアクリレート、Ｎ，Ｎ−ジメチルアミノエチルアクリレート、Ｎ，Ｎ−ジメチルアミノプロピルアクリレートなどが挙げられる。
【００７３】
アルコキシシリル基を有するアクリル酸エステルとしては、例えば、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシランなどが挙げられる。
【００７４】
アクリル酸のアルキレンオキサイド付加物としては、例えば、ＣＨ２＝ＣＨＣＯＯ（ＣＨ２ＣＨ２Ｏ）ｎＨ（ｎは、例えば、１〜１０）で表されるエチレンオキサイド付加物などが挙げられる。
【００７５】
Ａｃブロックを構成するためのモノマー中のアクリル酸エステルとして、好ましくは、アクリル酸の脂肪族炭化水素エステルが挙げられる。Ａｃブロックを構成するためのモノマー中のアクリル酸エステルとして、より好ましくは、炭素原子数が１〜２０のアルキル基を有するアクリル酸アルキルエステルであり、さらに好ましくは、炭素原子数が１〜１４のアルキル基を有するアクリル酸アルキルエステルである。Ａｃブロックを構成するためのモノマー中のアクリル酸エステルとして、特に好ましくは、メチルアクリレート、ｎ−ブチルアクリレート、ｔｅｒｔ−ブチルアクリレート、２−エチルヘキシルアクリレートが挙げられる。
【００７６】
ＭＡｃブロックは、好ましくは、メタクリル酸エステルを主成分とするモノマー由来のブロック構造である。具体的には、ＭＡｃブロックを構成するためのモノマー中のメタクリル酸エステルの含有割合は、好ましくは５０重量％以上であり、より好ましくは７０重量％以上であり、さらに好ましくは９０重量％以上、特に好ましくは９５重量％以上、最も好ましくは実質的に１００重量％である。
【００７７】
ＭＡｃブロックを構成するためのモノマー中のメタクリル酸エステルは、１種のみであっても良いし、２種以上であっても良い。
【００７８】
ＭＡｃブロックを構成するためのモノマー中に、メタクリル酸エステル以外のモノマー（他のモノマー）を含む場合、他のモノマーとしては、任意の適切なモノマーを採用し得る。
【００７９】
ＭＡｃブロックを構成するためのモノマー中のメタクリル酸エステルとしては、例えば、メタクリル酸の脂肪族炭化水素エステル、メタクリル酸の脂環式炭化水素エステル、メタクリル酸の芳香族炭化水素エステル、エーテル結合を含むアルコールとメタクリル酸とのエステル、水酸基を有するメタクリル酸エステル、アミノ基を有するメタクリル酸エステル、アルコキシシリル基を有するメタクリル酸エステル、メタクリル酸のアルキレンオキサイド付加物などが挙げられる。
【００８０】
メタクリル酸の脂肪族炭化水素エステルとしては、例えば、メチルメタクリレート、エチルメタクリレート、ｎ−プロピルメタクリレート、イソプロピルメタクリレート、ｎ−ブチルメタクリレート、イソブチルメタクリレート、ｔｅｒｔ−ブチルメタクリレート、ｎ−ペンチルメタクリレート、ｎ−ヘキシルメタクリレート、ｎ−ヘプチルメタクリレート、ｎ−オクチルメタクリレート、２−エチルヘキシルメタクリレート、ノニルメタクリレート、イソノニルメタクリレート、デシルメタクリレート、ドデシルメタクリレート、ステアリルメタクリレートなどが挙げられる。
【００８１】
メタクリル酸の脂環式炭化水素エステルとしては、例えば、シクロヘキシルメタクリレート、イソボルニルメタクリレートなどが挙げられる。
【００８２】
メタクリル酸の芳香族炭化水素エステルとしては、例えば、フェニルメタクリレート、ベンジルメタクリレート、トルイルメタクリレートなどが挙げられる。
【００８３】
エーテル結合を含むアルコールとメタクリル酸とのエステルとしては、例えば、２−メトキシエチルメタクリレート、２−メトキシブチルメタクリレート等のアルコキシアルキルメタクリレート；グリシジルメタクリレート、メチルグリシジルメタクリレート等のエポキシ基含有メタクリレート；などが挙げられる。
【００８４】
水酸基を有するメタクリル酸エステルとしては、例えば、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート等のヒドロキシアルキルメタクリレートなどが挙げられる。
【００８５】
アミノ基を有するメタクリル酸エステルとしては、例えば、２−アミノエチルメタクリレート、Ｎ，Ｎ−ジメチルアミノエチルメタクリレート、Ｎ，Ｎ−ジメチルアミノプロピルメタクリレートなどが挙げられる。
【００８６】
アルコキシシリル基を有するメタクリル酸エステルとしては、例えば、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシランなどが挙げられる。
【００８７】
メタクリル酸のアルキレンオキサイド付加物としては、例えば、ＣＨ２＝Ｃ（ＣＨ３）ＣＯＯ（ＣＨ２ＣＨ２Ｏ）ｎＨ（ｎは、例えば、１〜１０）で表されるエチレンオキサイド付加物などが挙げられる。
【００８８】
ＭＡｃブロックを構成するためのモノマー中のメタクリル酸エステルとして、好ましくは、メタクリル酸の脂肪族炭化水素エステルが挙げられる。ＭＡｃブロックを構成するためのモノマー中のメタクリル酸エステルとして、より好ましくは、炭素原子数が１〜２０のアルキル基を有するメタクリル酸アルキルエステルであり、さらに好ましくは、炭素原子数が１〜１４のアルキル基を有するメタクリル酸アルキルエステルである。ＭＡｃブロックを構成するためのモノマー中のメタクリル酸エステルとして、特に好ましくは、メチルメタクリレート、エチルメタクリレートが挙げられる。
【００８９】
アクリル系ブロック共重合体としては、ＡｃブロックとＭＡｃブロックとが、ＡＢ型、ＡＢＡ型、ＡＢＡＢ型、ＡＢＡＢＡ型等のように、凝集力や弾性に優れた堅い構造のポリマーからなるＡブロック（ハードセグメント）と、粘性に優れた柔らかい構造のポリマーからなるＢブロック（ソフトセグメント）とが、交互に配置されたブロック構造を有することが好ましい。このような構造のアクリル系ブロック共重合体を主成分として含むアクリル系粘着剤層（Ｂ）は、凝集力や弾性と粘性とを高度に両立させた粘着剤層となり得る。また、このような構造のアクリル系ブロック共重合体を主成分として含むアクリル系粘着剤層（Ｂ）は、押出成形性に優れたものとなり得る。アクリル系ブロック共重合体としては、分子の両端にＡブロック（ハードセグメント）が配置されたブロック構造（ＡＢＡ型やＡＢＡＢＡ型など）を有することが好ましい。このような配置のブロック構造を有するアクリル系ブロック共重合体は、凝集性と熱可塑性のバランスに優れたものとなり得る。
【００９０】
アクリル系ブロック共重合体が２以上のＡブロック（ハードセグメント）を有する場合、それらのＡブロックのモノマー組成、分子量（重合度）、構造などは、互いに同一であっても良いし、異なっていても良い。
【００９１】
アクリル系ブロック共重合体が２以上のＢブロック（ソフトセグメント）を有する場合、それらのＢブロックのモノマー組成、分子量（重合度）、構造などは、互いに同一であっても良いし、異なっていても良い。
【００９２】
Ａブロック（ハードセグメント）としては、ＭＡｃブロックを好ましく採用し得る。Ｂブロック（ソフトセグメント）としては、Ａｃブロックを好ましく採用し得る。
【００９３】
アクリル系ブロック共重合体のブロック構造の好ましい形態としては、例えば、ＭＡｃブロック／Ａｃブロック／ＭＡｃブロック（ＡＢＡ型）構造のトリブロック構造が挙げられる。アクリル系ブロック共重合体のブロック構造のより好ましい形態としては、上記トリブロック構造において、２つのＭＡｃブロックが実質的に同一のモノマー由来の構造を有するものが挙げられる。
【００９４】
アクリル系ブロック共重合体に含まれるＡｃブロックとＭＡｃブロックとの割合は、重量割合で、Ａｃブロック／ＭＡｃブロックの重量比が、好ましくは９６／４〜１０／９０であり、より好ましくは９３／７〜２０／８０であり、さらに好ましくは９０／１０〜３０／７０であり、特に好ましくは８５／１５〜４０／６０であり、最も好ましくは８０／２０〜５０／５０である。Ａｃブロックの割合が大きすぎると、凝集力や弾性が不足するおそれがある。ＭＡｃブロックの割合が大きすぎると、粘着力が不足するおそれがある。
【００９５】
アクリル系粘着剤層（Ｂ）においては、粘着力をできるだけ発現させるためには、上記Ａｃブロック／ＭＡｃブロックの重量比が、好ましくは９６／４〜５０／５０であり、より好ましくは９３／７〜６０／４０であり、さらに好ましくは９０／１０〜６５／３５であり、特に好ましくは８０／２０〜７０／３０である。
【００９６】
アクリル系ブロック共重合体の重量平均分子量は、好ましくは３００００〜３０００００であり、より好ましくは３５０００〜２５００００であり、さらに好ましくは４００００〜２０００００であり、特に好ましくは５００００〜１５００００である。アクリル系ブロック共重合体の重量平均分子量が３００００未満の場合、粘着特性や凝集性が低下しやすくなるおそれがある。アクリル系ブロック共重合体の重量平均分子量が３０００００を超えると、アクリル系ブロック共重合体の熱可塑性が不足し、アクリル系粘着剤層（Ｂ）を共押出成形によって成形することが困難になるおそれがある。
【００９７】
なお、アクリル系ブロック共重合体の重量平均分子量は、アクリル系ブロック共重合体をテトラヒドロフランなどの適切な溶媒に溶かして調製したサンプルについて、ゲルパーミエーションクロマトグラフィ（ＧＰＣ）測定を行って求めることができる、ポリスチレン換算の値をいう。具体的には、後述する実施例に記載の条件でＧＰＣ測定を行うことにより、アクリル系ブロック共重合体の重量平均分子量を求めることができる。
【００９８】
Ａｃブロックのガラス転移温度（Ｔｇ）は、好ましくは−８０〜−１０℃であり、より好ましくは−７５〜−２０℃であり、さらに好ましくは−７５〜−５０℃である。
【００９９】
ＭＡｃブロックのガラス転移温度（Ｔｇ）は、好ましくは４０〜２４０℃であり、より好ましくは６０〜２３０℃であり、さらに好ましくは８０〜２３０℃である。
【０１００】
ここで、ＡｃブロックやＭＡｃブロックのガラス転移温度（Ｔｇ）とは、該ブロックを構成する各モノマーの単独重合体（ホモポリマー）のＴｇおよびそのモノマーの含有割合（重量分率）に基づいてフォックス（ＦＯＸ）の式から求められる値をいう。単独重合体（ホモポリマー）のＴｇとしては、例えば、日刊工業新聞社の「粘着技術ハンドブック」や、Ｗｉｌｅｙ−Ｉｎｔｅｒｓｃｉｅｎｃｅの「ポリマーハンドブック（Ｐｏｌｙｍｅｒ  Ｈａｎｄｂｏｏｋ）」に記載の値を採用し得る。例えば、２−エチルヘキシルアクリレートのＴｇは−７０℃、ｎ−ブチルアクリレートのＴｇは−５４℃、メチルメタクリレートのＴｇは１０５℃を採用し得る。
【０１０１】
アクリル系ブロック共重合体には、アクリル酸エステルおよびメタクリル酸エステル以外の、任意の適切なその他モノマーが共重合されていても良い。このようなその他モノマーとしては、例えば、アクリロニトリル、メタクリロニトリル等のシアノ基含有ビニル化合物；酢酸ビニル、プロピオン酸ビニル等のビニルエステル類；スチレン、α−メチルスチレン等の芳香族ビニル化合物；Ｎ−ビニルピロリドン等のビニル基含有複素環化合物；アクリルアミド、メタクリルアミド等のアミド基含有ビニル化合物；アクリル酸、メタクリル酸等の不飽和モノカルボン酸またはその塩（ナトリウム塩やカリウム塩など）；マレイン酸、フマル酸等の不飽和ジカルボン酸またはその塩（ナトリウム塩やカリウム塩など）；無水マレイン酸等の不飽和ジカルボン酸無水物；メチル  ２−（トリフルオロメチル）（メタ）アクリレート、メチル  ２−（パーフルオロエチル）（メタ）アクリレート、エチル  ２−（トリフルオロメチル）（メタ）アクリレート、エチル  ２−（パーフルオロエチル）（メタ）アクリレート、エチル  ２−（パーフルオロヘキシル）（メタ）アクリレート、エチル  ２−（パーフルオロデシル）（メタ）アクリレート、エチル  ２−（パーフルオロヘキサデシル）（メタ）アクリレート、エチル  ２−（パーフルオロブチル）（メタ）アクリレート等の、フッ化アルキル（メタ）アクリレート；などが挙げられる。このようなその他モノマーは、１種のみであっても良いし、２種以上であっても良い。
【０１０２】
その他モノマーは、例えば、アクリル系粘着剤層（Ｂ）の特性（粘着特性や押出成形性など）を調整するために含み得る。その他モノマーに由来する構造部分は、例えば、ＡｃブロックやＭＡｃブロック中に、ランダム共重合体、ブロック共重合体、グラフト共重合体などの形態で導入され得る。
【０１０３】
アクリル系ブロック共重合体を構成するためのモノマー中における、その他モノマーの含有量は、アクリル系ブロック共重合体を構成するためのモノマー中、好ましくは２０重量％以下であり、より好ましくは１０重量％以下であり、さらに好ましくは５重量％以下であり、特に好ましくは実質的に０重量％である。アクリル系ブロック共重合体を構成するためのモノマー中において、その他モノマーの含有量が多すぎると、アクリル系粘着剤層（Ｂ）の透明性が損なわれたりするおそれがある。
【０１０４】
アクリル系ブロック共重合体は、特に、それを構成するモノマー中に、その他モノマーとして酸性基含有モノマーが実質的に含有されていないことが好ましい。このようなアクリル系ブロック共重合体を含むアクリル系粘着剤層（Ｂ）は、被着体を腐食する性質がより低いものとなり得る。例えば、ＩＴＯ（Ｉｎｄｉｕｍ  Ｔｉｎ  Ｏｘｉｄｅ）等の透明電極を有する被着体（例えば、タッチパネルの構成部品等）を貼り合わせる用途向けの粘着シートにおいては、粘着剤層の被着体腐食性が低いことが特に好まれる。その他モノマーとして酸性基含有モノマーが実質的に含有されていないモノマーから構成されるアクリル系ブロック共重合体は、粘着剤層の溶融粘度が高くなりすぎることを回避できる点でも好ましい。
【０１０５】
アクリル系ブロック共重合体は、任意の適切な方法によって製造し得る。アクリル系ブロック共重合体の製造方法としては、例えば、リビング重合法を利用する製造方法などが挙げられる。リビング重合法によれば、アクリル系ブロック共重合体本来の透明性や耐候性を維持しつつ、リビング重合法独自の優れた構造制御により、熱可塑性に優れて押出成形性の良い、アクリル系ブロック共重合体を製造し得る。また、リビング重合法によれば、アクリル系ブロック共重合体の分子量分布を狭く制御し得るので、低分子量成分の存在に起因する凝集性の低下（例えば、剥離の際の糊残り）を抑制して、剥離性に優れた粘着シートを提供し得る。
【０１０６】
また、アクリル系ブロック共重合体は、市販品として入手することもできる。市販品として入手できるアクリル系ブロック共重合体としては、例えば、（株）クラレ製の商品名「ＫＵＲＡＲＩＴＹ」シリーズ（例えば、ＬＡ４１０Ｌ、ＬＡ２１４０ｅ、ＬＡ２２５０、ＬＡ４２８５、ＬＡ２３３０など）などが挙げられる。
【０１０７】
アクリル系粘着剤層（Ｂ）は、粘着特性の制御等を目的として、アクリル系ブロック共重合体以外の任意成分を含有し得る。このような任意成分としては、例えば、アクリル系ブロック共重合体以外のポリマーであってオリゴマー（重量平均分子量が、例えば、５００〜５０００のもの）と称されるものが挙げられる。このようなオリゴマーとしては、例えば、アクリル系モノマー（アクリル酸エステルやメタクリル酸エステルなど）を主成分とするモノマーのランダム共重合体であってブロック構造を有しないアクリル系ポリマー、オレフィン系樹脂、シリコーン系ポリマーなどが挙げられる。また、このような任意成分は、アクリル系粘着剤層（Ｂ）の透明性を損なわないために、アクリル系ブロック共重合体との相溶性に優れたポリマーを選択することが好ましい。任意成分は、１種のみであっても良いし、２種以上であっても良い。
【０１０８】
任意成分の含有量は、アクリル系ブロック共重合体１００重量部に対して、好ましくは５０重量部以下であり、より好ましくは１０重量部以下であり、さらに好ましくは５重量部以下であり、特に好ましくは実質的に０重量部である。
【０１０９】
アクリル系粘着剤層（Ｂ）は、必要に応じて、任意の適切な他の成分を含有し得る。他の成分としては、例えば、粘着付与剤、充填剤、着色剤（染料など）、酸化防止剤、金属のキレート化合物、架橋剤（例えば、多官能イソシアネート、多官能アミン、多官能アルコール等）などが挙げられる。アクリル系粘着剤層（Ｂ）に含有され得る他の成分の種類、数および量は、目的に応じて適切に設定され得る。アクリル系ブロック共重合体の透明性を活かすという観点からは、他の成分の量は、アクリル系粘着剤層（Ｂ）全体に対して、好ましくは５重量％以下であり、より好ましくは１重量％以下である。
【０１１０】
粘着付与剤は、粘着力の向上に有効である。アクリル系粘着剤層（Ｂ）が粘着付与剤を含有する場合、アクリル系粘着剤層（Ｂ）中の粘着付与剤の含有割合は、凝集力の低下による糊残りの発生の防止を考慮し、任意の適切な含有割合に設定され得る。アクリル系粘着剤層（Ｂ）中の粘着付与剤の含有割合は、アクリル系粘着剤層（Ｂ）の樹脂成分に対して、好ましくは１重量％〜６０重量％であり、より好ましくは３重量％〜５０重量％であり、さらに好ましくは４重量％〜４５重量％であり、特に好ましくは５重量％〜４０重量％である。
【０１１１】
粘着付与剤としては、例えば、炭化水素系粘着付与剤、テルペン系粘着付与剤、ロジン系粘着付与剤、フェノール系粘着付与剤、エポキシ系粘着付与剤、ポリアミド系粘着付与剤、エラストマー系粘着付与剤、ケトン系粘着付与剤などが挙げられる。第１粘着剤層（Ｂ１）中の粘着付与剤は、１種のみであっても良いし、２種以上であっても良い。
【０１１２】
炭化水素系粘着付与剤としては、例えば、脂肪族系炭化水素樹脂、芳香族系炭化水素樹脂（例えば、キシレン樹脂等）、脂肪族系環状炭化水素樹脂、脂肪族・芳香族系石油樹脂（例えば、スチレン−オレフィン系共重合体等）、脂肪族・脂環族系石油樹脂、水素添加炭化水素樹脂、クマロン系樹脂、クマロン−インデン系樹脂などが挙げられる。
【０１１３】
テルペン系粘着付与剤としては、例えば、α−ピネン重合体、β−ピネン重合体等のテルペン系樹脂；テルペン系樹脂を変性（例えば、フェノール変性、芳香族変性、水素添加変性等）した変性テルペン系樹脂（例えば、テルペン−フェノール系樹脂、スチレン変性テルペン系樹脂、水素添加テルペン系樹脂等）；などが挙げられる。
【０１１４】
ロジン系粘着付与剤としては、例えば、ガムロジン、ウッドロジン等の未変性ロジン（生ロジン）；未変性ロジンを水添化、不均化、重合等により変性した変性ロジン（例えば、水添ロジン、不均化ロジン、重合ロジン、その他の化学的に修飾されたロジン等）；その他の各種ロジン誘導体；などが挙げられる。
【０１１５】
フェノール系粘着付与剤としては、例えば、レゾール型またはノボラック型のアルキルフェノールなどが挙げられる。
【０１１６】
粘着付与剤は、オレフィン樹脂や熱可塑性エラストマーとのブレンド物として市販されているものであっても良い。
【０１１７】
充填剤としては、例えば、タルク、酸化チタン、酸化カルシウム、酸化マグネシウム、酸化亜鉛、酸化チタン、炭酸カルシウム、シリカ、クレー、マイカ、硫酸バリウム、ウィスカー、水酸化マグネシウム等の無機充填剤が挙げられる。充填剤の平均粒径は、好ましくは、０．１μｍ〜１０μｍである。
【０１１８】
＜アクリル系基材層（Ｃ）＞
ロール体を構成する積層体において、アクリル系基材層（Ｃ）は、剥離層（Ａ）と積層された最外層である。
【０１１９】
アクリル系基材層（Ｃ）の厚みは、用途に応じて、任意の適切な厚みに設定し得る。アクリル系基材層（Ｃ）の厚みは、好ましくは１μｍ〜２００μｍであり、より好ましくは２μｍ〜１００μｍであり、さらに好ましくは３μｍ〜８０μｍである。
【０１２０】
アクリル系基材層（Ｃ）は、好ましくは、アクリル系樹脂を含む。アクリル系基材層（Ｃ）は、より好ましくは、このようなアクリル系樹脂を５０重量％以上含み、さらに好ましくは７０重量％以上含み、特に好ましくは９０重量％以上含む。アクリル系基材層（Ｃ）は、このようなアクリル系樹脂を１種のみ含んでいても良いし、２種以上を含んでいても良い。
【０１２１】
アクリル系基材層（Ｃ）に含まれ得るアクリル系樹脂としては、一般にアクリル系樹脂と称されるものであれば、本発明の効果を損なわない範囲で、任意の適切なアクリル系樹脂を採用し得る。このようなアクリル系樹脂としては、例えば、アクリル系モノマーの単独重合体、２種以上のアクリル系モノマーの共重合体などが挙げられる。
【０１２２】
アクリル系基材層（Ｃ）に含まれ得るアクリル系樹脂としては、好ましくは、アクリル酸エステルブロック構造（「Ａｃブロック」と称する）とメタクリル酸エステルブロック構造（「ＭＡｃブロック」と称する）を含むアクリル系ブロック共重合体が挙げられる。アクリル系基材層（Ｃ）は、このようなアクリル系ブロック共重合体を１種のみ含んでいても良いし、２種以上を含んでいても良い。
【０１２３】
アクリル系ブロック共重合体としては、ＡｃブロックとＭＡｃブロックとが交互に配置されたブロック構造であることが好ましい。また、ＡｃブロックとＭＡｃブロックとの合計ブロック数は、好ましくは３以上であり、より好ましくは３〜５である。
【０１２４】
Ａｃブロックは、好ましくは、アクリル酸エステルを主成分とするモノマー由来のブロック構造である。具体的には、Ａｃブロックを構成するためのモノマー中のアクリル酸エステルの含有割合は、好ましくは５０重量％以上であり、より好ましくは７０重量％以上であり、さらに好ましくは９０重量％以上、特に好ましくは９５重量％以上、最も好ましくは実質的に１００重量％である。
【０１２５】
Ａｃブロックを構成するためのモノマー中のアクリル酸エステルは、１種のみであっても良いし、２種以上であっても良い。
【０１２６】
Ａｃブロックを構成するためのモノマー中に、アクリル酸エステル以外のモノマー（他のモノマー）を含む場合、他のモノマーとしては、任意の適切なモノマーを採用し得る。
【０１２７】
Ａｃブロックを構成するためのモノマー中のアクリル酸エステルについては、＜アクリル系粘着剤層（Ｂ）＞の項で説明したものと同様である。
【０１２８】
ＭＡｃブロックは、好ましくは、メタクリル酸エステルを主成分とするモノマー由来のブロック構造である。具体的には、ＭＡｃブロックを構成するためのモノマー中のメタクリル酸エステルの含有割合は、好ましくは５０重量％以上であり、より好ましくは７０重量％以上であり、さらに好ましくは９０重量％以上、特に好ましくは９５重量％以上、最も好ましくは実質的に１００重量％である。
【０１２９】
ＭＡｃブロックを構成するためのモノマー中のメタクリル酸エステルは、１種のみであっても良いし、２種以上であっても良い。
【０１３０】
ＭＡｃブロックを構成するためのモノマー中に、メタクリル酸エステル以外のモノマー（他のモノマー）を含む場合、他のモノマーとしては、任意の適切なモノマーを採用し得る。
【０１３１】
ＭＡｃブロックを構成するためのモノマー中のメタクリル酸エステルについては、＜アクリル系粘着剤層（Ｂ）＞の項で説明したものと同様である。
【０１３２】
アクリル系ブロック共重合体としては、ＡｃブロックとＭＡｃブロックとが、ＡＢ型、ＡＢＡ型、ＡＢＡＢ型、ＡＢＡＢＡ型等のように、凝集力や弾性に優れた堅い構造のポリマーからなるＡブロック（ハードセグメント）と、粘性に優れた柔らかい構造のポリマーからなるＢブロック（ソフトセグメント）とが、交互に配置されたブロック構造を有することが好ましい。このような構造のアクリル系ブロック共重合体を主成分として含むアクリル系基材層（Ｃ）は、凝集力や弾性と粘性とを高度に両立させた基材層となり得る。また、このような構造のアクリル系ブロック共重合体を主成分として含むアクリル系基材層（Ｃ）は、押出成形性に優れたものとなり得る。アクリル系ブロック共重合体としては、分子の両端にＡブロック（ハードセグメント）が配置されたブロック構造（ＡＢＡ型やＡＢＡＢＡ型など）を有することが好ましい。このような配置のブロック構造を有するアクリル系ブロック共重合体は、凝集性と熱可塑性のバランスに優れたものとなり得る。
【０１３３】
アクリル系ブロック共重合体が２以上のＡブロック（ハードセグメント）を有する場合、それらのＡブロックのモノマー組成、分子量（重合度）、構造などは、互いに同一であっても良いし、異なっていても良い。
【０１３４】
アクリル系ブロック共重合体が２以上のＢブロック（ソフトセグメント）を有する場合、それらのＢブロックのモノマー組成、分子量（重合度）、構造などは、互いに同一であっても良いし、異なっていても良い。
【０１３５】
Ａブロック（ハードセグメント）としては、ＭＡｃブロックを好ましく採用し得る。Ｂブロック（ソフトセグメント）としては、Ａｃブロックを好ましく採用し得る。
【０１３６】
アクリル系ブロック共重合体のブロック構造の好ましい形態としては、例えば、ＭＡｃブロック／Ａｃブロック／ＭＡｃブロック（ＡＢＡ型）構造のトリブロック構造が挙げられる。アクリル系ブロック共重合体のブロック構造のより好ましい形態としては、上記トリブロック構造において、２つのＭＡｃブロックが実質的に同一のモノマー由来の構造を有するものが挙げられる。
【０１３７】
アクリル系ブロック共重合体に含まれるＡｃブロックとＭＡｃブロックとの割合は、重量割合で、Ａｃブロック／ＭＡｃブロックの重量比が、好ましくは９６／４〜１０／９０であり、より好ましくは９３／７〜２０／８０であり、さらに好ましくは９０／１０〜３０／７０であり、特に好ましくは８５／１５〜４０／６０であり、最も好ましくは８０／２０〜５０／５０である。Ａｃブロックの割合が大きすぎると、凝集力や弾性が不足するおそれがある。ＭＡｃブロックの割合が大きすぎると、粘着力が不足するおそれがある。
【０１３８】
アクリル系基材層（Ｃ）においては、基材層としての機能を十分に発現させ、また、剥離層（Ａ）との間で容易に層間剥離できるようにするためには、上記Ａｃブロック／ＭＡｃブロックの重量比が、好ましくは８０／２０〜１０／９０であり、より好ましくは７５／２５〜２０／８０であり、さらに好ましくは７０／３０〜３０／７０であり、特に好ましくは６５／３５〜３５／６５であり、最も好ましくは６０／４０〜４０／６０である。
【０１３９】
アクリル系ブロック共重合体の重量平均分子量は、好ましくは３００００〜３０００００であり、より好ましくは３５０００〜２５００００であり、さらに好ましくは４００００〜２０００００であり、特に好ましくは５００００〜１５００００である。アクリル系ブロック共重合体の重量平均分子量が３００００未満の場合、粘着特性や凝集性が低下しやすくなるおそれがある。アクリル系ブロック共重合体の重量平均分子量が３０００００を超えると、アクリル系ブロック共重合体の熱可塑性が不足し、アクリル系基材層（Ｃ）を共押出成形によって成形することが困難になるおそれがある。
【０１４０】
Ａｃブロックのガラス転移温度（Ｔｇ）、ＭＡｃブロックのガラス転移温度（Ｔｇ）については、＜アクリル系粘着剤層（Ｂ）＞の項で説明したものと同様である。
【０１４１】
アクリル系ブロック共重合体には、アクリル酸エステルおよびメタクリル酸エステル以外の、任意の適切なその他モノマーが共重合されていても良い。このようなその他モノマーについては、＜アクリル系粘着剤層（Ｂ）＞の項で説明したものと同様である。
【０１４２】
アクリル系ブロック共重合体を構成するためのモノマー中における、その他モノマーの含有量は、アクリル系ブロック共重合体を構成するためのモノマー中、好ましくは２０重量％以下であり、より好ましくは１０重量％以下であり、さらに好ましくは５重量％以下であり、特に好ましくは実質的に０重量％である。アクリル系ブロック共重合体を構成するためのモノマー中において、その他モノマーの含有量が多すぎると、アクリル系基材層（Ｃ）の透明性が損なわれたりするおそれがある。
【０１４３】
アクリル系ブロック共重合体は、特に、それを構成するモノマー中に、その他モノマーとして酸性基含有モノマーが実質的に含有されていないことが好ましい。このようなアクリル系ブロック共重合体を含むアクリル系基材層（Ｃ）は、被着体を腐食する性質がより低いものとなり得る。
【０１４４】
アクリル系ブロック共重合体は、任意の適切な方法によって製造し得る。このような製造方法については、＜アクリル系粘着剤層（Ｂ）＞の項で説明したものと同様である。
【０１４５】
また、アクリル系ブロック共重合体は、市販品として入手することもできる。市販品として入手できるアクリル系ブロック共重合体としては、例えば、（株）クラレ製の商品名「ＫＵＲＡＲＩＴＹ」シリーズ（例えば、ＬＡ４１０Ｌ、ＬＡ２１４０ｅ、ＬＡ２２５０、ＬＡ４２８５、ＬＡ２３３０など）などが挙げられる。
【０１４６】
アクリル系基材層（Ｃ）は、アクリル系ブロック共重合体以外の任意成分を含有し得る。このような任意成分としては、例えば、アクリル系ブロック共重合体以外のポリマーであってオリゴマー（重量平均分子量が、例えば、５００〜５０００のもの）と称されるものが挙げられる。このようなオリゴマーとしては、例えば、アクリル系モノマー（アクリル酸エステルやメタクリル酸エステルなど）を主成分とするモノマーのランダム共重合体であってブロック構造を有しないアクリル系ポリマー、オレフィン系樹脂、シリコーン系ポリマーなどが挙げられる。また、このような任意成分は、アクリル系基材層（Ｃ）の透明性を損なわないために、アクリル系ブロック共重合体との相溶性に優れたポリマーを選択することが好ましい。任意成分は、１種のみであっても良いし、２種以上であっても良い。
【０１４７】
任意成分の含有量は、アクリル系ブロック共重合体１００重量部に対して、好ましくは５０重量部以下であり、より好ましくは１０重量部以下であり、さらに好ましくは５重量部以下であり、特に好ましくは実質的に０重量部である。
【０１４８】
アクリル系基材層（Ｃ）は、必要に応じて、任意の適切な他の成分を含有し得る。このような他の成分については、＜アクリル系粘着剤層（Ｂ）＞の項で説明したものと同様である。
【０１４９】
アクリル系基材層（Ｃ）に含有され得る他の成分の種類、数および量は、目的に応じて適切に設定され得る。アクリル系ブロック共重合体の透明性を活かすという観点からは、他の成分の量は、アクリル系基材層（Ｃ）全体に対して、好ましくは５重量％以下であり、より好ましくは１重量％以下である。
【０１５０】
≪ロール体を製造する工程≫
本発明の粘着シートの製造方法は、アクリル系基材層（Ｃ）と剥離層（Ａ）とアクリル系粘着剤層（Ｂ）とをこの順に有する少なくとも３層からなる積層体の巻回し構造を含むロール体を製造する工程を含む。このような積層体については、≪ロール体≫の項で説明したものと同様である。
【０１５１】
ロール体は、アクリル系基材層（Ｃ）の形成材料（ｃ）と剥離層（Ａ）の形成材料（ａ）とアクリル系粘着剤層（Ｂ）の形成材料（ｂ）を、アクリル系基材層（Ｃ）と剥離層（Ａ）とアクリル系粘着剤層（Ｂ）とをこの順に有する積層体が得られるように共押出成形して一体化させた後、ロール形状に巻き取ることによって製造し得る。
【０１５２】
剥離層（Ａ）の形成材料（ａ）としては、＜剥離層（Ａ）＞の項で説明した剥離層（Ａ）を共押出成形を用いて形成し得る材料であれば、任意の適切な材料を採用し得る。このような形成材料（ａ）としては、好ましくは、＜剥離層（Ａ）＞の項で説明したポリオレフィン系樹脂を含む組成物（ａ）である。この組成物（ａ）は、必要に応じて、＜剥離層（Ａ）＞の項で説明した添加剤を含み得る。
【０１５３】
アクリル系粘着剤層（Ｂ）の形成材料（ｂ）としては、＜アクリル系粘着剤層（Ｂ）＞の項で説明したアクリル系粘着剤層（Ｂ）を共押出成形を用いて形成し得る材料であれば、任意の適切な材料を採用し得る。このような形成材料（ｂ）としては、好ましくは、＜アクリル系粘着剤層（Ｂ）＞の項で説明したアクリル系ブロック共重合体を含む組成物（ｂ）である。この組成物（ｂ）は、必要に応じて、＜アクリル系粘着剤層（Ｂ）＞の項で説明した任意成分や他の成分を含み得る。
【０１５４】
アクリル系基材層（Ｃ）の形成材料（ｃ）としては、＜アクリル系基材層（Ｃ）＞の項で説明したアクリル系基材層（Ｃ）を共押出成形を用いて形成し得る材料であれば、任意の適切な材料を採用し得る。このような形成材料（ｃ）としては、好ましくは、＜アクリル系基材層（Ｃ）＞の項で説明したアクリル系樹脂を含む組成物（ｃ）である。この組成物（ｃ）は、必要に応じて、＜アクリル系基材層（Ｃ）＞の項で説明した任意成分や他の成分を含み得る。
【０１５５】
共押出成形の方法は、一般に共押出成形として知られている任意の適切な方法を採用し得る。このような方法としては、例えば、押出機および共押出用ダイを用いて、インフレーション法、Ｔダイ法などに準じて行うことができる。この共押出成形により、各層が一体化されて積層体となる。
【０１５６】
ロール体を構成する積層体は、好ましくは、アクリル系基材層（Ｃ）と剥離層（Ａ）とアクリル系粘着剤層（Ｂ）とをこの順に有する積層体が得られるように共押出成形して得られる。すなわち、共押出成形の際に、アクリル系基材層（Ｃ）とアクリル系粘着剤層（Ｂ）とが接した状態とはならない。このため、アクリル系基材層（Ｃ）とアクリル系粘着剤層（Ｂ）とに粘度差があっても、これらの層の間に剥離層（Ａ）が存在しているため、均一かつ良好に一体化した積層体とすることができる。そして、この積層体をロール形状に巻き取ることによって得られるロール体を用いて、後述するような技術手段を施すことによって、従来の共押出成形によっては得られ難かった、均一かつ良好に一体化した〔剥離層（Ａ）〕／〔アクリル系粘着剤層（Ｂ）〕／〔アクリル系基材層（Ｃ）〕の積層構成を有する粘着シートを、非常に容易に得ることが可能となる。
【０１５７】
ロール体は、共押出成形して一体化させて得られた積層体をロール形状に巻き取ることによって製造し得る。ロール形状への巻き取り方法としては、任意の適切な方法を採用し得る。このようなロール形状への巻き取り方法としては、公知の方法を用いることができる。例えば、ローラを接触させず近接して巻き取るニア巻き方式や、タッチローラを積層シートに完全に接触させるタッチ巻き方式等が挙げられる。また、巻き取りの際、テーパーをつけて、初期巻き取りテンションに対して最終巻き取りテンションを低くすることができる（テーパー巻き）。巻き取りテンションや巻き取り速度などの巻き取り条件は、しわ、たるみ等の外観不良が発生しない限り自由に設定可能である。
【０１５８】
共押出成形によって一体化させて得られた積層体に、電離放射線を照射しても良い。具体的には、例えば、得られた積層体に、ロール状に巻き取る前、もしくは、ロール状に巻き取った後に再び巻戻した状態において、電離放射線を照射しても良い。電離放射線の照射は、好ましくは、窒素などの不活性ガス雰囲気下にて行う。電離放射線としては、例えば、Ｘ線、γ線、紫外線、可視光線、電子線などが挙げられる。照射した際の反応活性種の生成率が高い点や、照射対象物への浸透が深い点などから、電離放射線としては、電子線が好ましい。電子線源としては、例えば、コックロフトワルトン型、バンデグラフト型、共振変圧器型、絶縁コア変圧器型、直線型、ダイナミトロン型、高周波型等の各種電子線加速器を用いることができる。電離放射線の照射は、積層体の片側から照射しても良いし、両側から照射しても良い。工程の簡略化という点において、電離放射線の照射は、ロール状に巻き取る前に積層体を電離放射線照射装置に誘導して電離放射線を照射することが好ましい。電離放射線の照射線量は、層間密着性の向上と物性維持の観点より、好ましくは１０ｋＧｙ〜５００ｋＧｙであり、より好ましくは１０ｋＧｙ〜４００ｋＧｙであり、さらに好ましくは１０ｋＧｙ〜３００ｋＧｙである。電離放射線の加速電圧については、粘着シートに用いられる樹脂の種類や粘着シートの厚さに応じて適宜選定し得る。電離放射線の加速電圧は、通常、５０ｋＶ〜３００ｋＶの範囲が好ましい。電離放射線は、１回の照射でも良く、複数回（好ましくは２回）の照射でも良い。
【０１５９】
≪ロール体からの巻戻しによって粘着シートを製造する工程≫
本発明の粘着シートの製造方法は、ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、該巻戻しは、該ロール体の端部を出発点としてアクリル系基材層（Ｃ）を剥離層（Ａ）から剥離することによって行う。
【０１６０】
ロール体は、積層体の巻回し構造を含むロール体であって、該積層体は、アクリル系基材層（Ｃ）と剥離層（Ａ）とアクリル系粘着剤層（Ｂ）とをこの順に有する少なくとも３層からなる積層体である。この積層体をロール形状に巻き取ることによって得られるロール体を用いれば、特別な技術手段を施すことによって、従来の共押出成形によっては得られ難かった、均一かつ良好に一体化した〔剥離層（Ａ）〕／〔アクリル系粘着剤層（Ｂ）〕／〔アクリル系基材層（Ｃ）〕の積層構成を有する粘着シートを、非常に容易に得ることが可能となる。
【０１６１】
すなわち、ロール体を構成する積層体において、アクリル系基材層（Ｃ）と剥離層（Ａ）とは容易に層間剥離し得るので、図２に示すように、ロール体１００の端部を出発点として、アクリル系基材層（Ｃ）４０を剥離層（Ａ）２０から容易に剥離することができる。このように、アクリル系基材層（Ｃ）４０を剥離層（Ａ）２０から剥離していくと、ロール体の１周目を巻戻し完了した時点から、図２に示すように、均一かつ良好に一体化した〔剥離層（Ａ）２０〕／〔アクリル系粘着剤層（Ｂ）３０〕／〔アクリル系基材層（Ｃ）４０〕の積層構成を有する粘着シート１０００が現れる。そして、このまま、アクリル系基材層（Ｃ）４０と剥離層（Ａ）２０との剥離によってロール体１００からの巻戻しを２周目以降も続けていくことで、均一かつ良好に一体化した〔剥離層（Ａ）２０〕／〔アクリル系粘着剤層（Ｂ）３０〕／〔アクリル系基材層（Ｃ）４０〕の積層構成を有する粘着シート１０００を、極めて容易に製造することができる。なお、この方法によって得られる粘着シートにおいては、例えば、図２のケースでは、上記１周目の巻戻しに由来する端部がアクリル系基材層（Ｃ）４０のみから構成されているため、必要に応じて、該アクリル系基材層（Ｃ）４０のみから構成されている端部は切断等によって除去しても良い。
【０１６２】
すなわち、本発明の粘着シートの製造方法は、ロール体を製造する工程と、該ロール体からの巻戻しによって剥離層（Ａ）とアクリル系粘着剤層（Ｂ）とアクリル系基材層（Ｃ）とをこの順に有する少なくとも３層からなる粘着シートを製造する工程とを含み、該巻戻しは、該ロール体の端部を出発点としてアクリル系基材層（Ｃ）を剥離層（Ａ）から剥離することによって行う。
【０１６３】
製造された粘着シートは、長手方向（押出方向）もしくは幅方向（押出方向と直交する方向）の一軸に、または、長手方向および幅方向の二軸に、適宜延伸することができる。延伸する際の長手方向の延伸倍率は、例えば、好ましくは１．０１倍〜１０倍であり、より好ましくは１．０１倍〜５倍であり、さらに好ましくは１．０１倍〜３倍である。幅方向の延伸倍率は、例えば、好ましくは１．０１倍〜８倍であり、より好ましくは１．０１倍〜４倍であり、さらに好ましくは１．０１倍〜２．５倍である。延伸は、一軸あたり１段階で行っても良いし、粘着シートの使用用途に応じて、２段階以上に分けて延伸しても良い。延伸する際の延伸温度は、延伸性などの観点から、剥離層（Ａ）を構成する樹脂成分のガラス転移温度（Ｔｇ）に対して（Ｔｇ−２０℃）〜（Ｔｇ＋５０℃）の範囲が好ましい。
【実施例】
【０１６４】
以下、実施例により本発明を具体的に説明するが、本発明はこれら実施例になんら限定されるものではない。なお、実施例等における、試験および評価方法は以下のとおりである。また、特に断りがない限り、部は重量部を意味し、％は重量％を意味する。
【０１６５】
＜重量平均分子量の測定＞
以下の条件でＧＰＣ測定を行った。
測定装置：東ソー社製、型式「ＨＬＣ−８１２０ＧＰＣ」
カラム：東ソー社製、ＴＳＫｇｅｌ ＳｕｐｅｒＨＺＭ−Ｈ／ＨＺ４０００＋ＨＺ３０００＋ＨＺ２０００を直列に接続して使用した。
カラムサイズ：各々、内径６．０ｍｍ×長さ１５．０ｃｍ
カラム温度：４０℃
流速：０．６ｍＬ／分
溶離液：テトラヒドロフラン
サンプル注入量：２０μＬ
検出器：ＲＩ（示差屈折計）
標準試料：ポリスチレン
【０１６６】
＜共押出成形における押出安定性の評価＞
ロール体を製造する工程において各層を一体化する際、各層異なる着色剤を用いて積層体の積層状態を目視で確認できるように成形し、以下の基準で押出安定性を評価した。
良好：共押出時に積層した順で、均一かつ良好に一体化した積層体が得られる。
不良：共押出時の積層とは異なる順で積層体が得られる、もしくは、押出圧力が不安定でサージングがひどく共押出が困難である。
【０１６７】
＜共押出成形によって得られた積層体の剥離性の評価＞
ロール体からの巻戻しによって粘着シートを製造する工程において、以下の基準で剥離性を評価した。
良好：共押出第１層と共押出第２層とを剥離する際、糸曳き、共押出第１層や共押出第２層の破れなどが発生せず、容易に剥離可能である。
不良：共押出第１層と共押出第２層とを剥離する際、糸曳き、共押出第１層や共押出第１層の破れなどが発生し、容易に剥離不可能である。
【０１６８】
＜共押出成形によって得られた積層体の密着性の評価＞
ロール体からの巻戻しによって粘着シートを製造する工程において、以下の基準で剥離性を評価した。
良好：共押出第１層と共押出第３層とを剥離した際、糸曳き、共押出第１層や共押出第３層の破れなどが発生し、容易に剥離不可能である。
不良：共押出第１層と共押出第３層とを剥離した際、糸曳き、共押出第１層や共押出第３層の破れなどが発生せず、容易に剥離可能である。
【０１６９】
＜剥離力の測定＞
各サンプルから長さ１００ｍｍ、幅２０ｍｍの短冊状の試験片を切り出した。その試験片の角部において、該試験片の表裏両側から市販の粘着テープ（例えば、日東電工株式会社製、商品名「ダンプロンテープＮｏ．３７５」）を貼り付け、次いで、それらを引き離して、該試験片の一端から長手方向３０ｍｍの位置まで粘着剤層から剥離層を剥離させた。その一部剥離させた試験片の剥離層と残りの層（粘着剤層および基材層）とをそれぞれ引張試験機のチャックで掴み、１０ｍ／分の引張速度で１８０度方向に剥離して、該剥離に要する引き剥がし力（剥離層の粘着剤層からの剥離力）を測定した。
【０１７０】
＜粘着力の測定＞
各サンプルから長さ１００ｍｍ、幅２０ｍｍの短冊状の試験片を切り出した。その試験片の角部において、該試験片の表裏両側から市販の粘着テープ（例えば、日東電工株式会社製、商品名「ダンプロンテープＮｏ．３７５」）を貼り付け、次いで、それらを引き離して、粘着剤層から剥離層を剥離させ、該粘着剤層の表面（粘着剤面）を露出させた。
ＪＩＳ−Ｚ−０２３７（２０００）に準拠して粘着力を測定した。具体的には、被着体としてＳＵＳ４３０ＢＡ板を用い、トルエンでその表面を洗浄した。この被着体の表面に、上記の試験片の粘着面を、２ｋｇのローラを１往復させて圧着した。圧着から３０分後、３００ｍｍ／分の引張速度で試験片を１８０度方向に剥離して粘着力を測定した。
【０１７１】
〔実施例１〕
基材層の形成材料としてのアクリル系ブロック共重合体（クラレ製、商品名「ＫＵＲＡＲＩＴＹ  ＬＡ４２８５」、Ｍｗ＝７．０×１０４）と、剥離層の形成材料としての低密度ポリエチレン（ＬＤＰＥ）（東ソー製、商品名「ペトロセン１９０」）と、粘着剤層の形成材料としてのアクリル系ブロック共重合体（クラレ製、商品名「ＫＵＲＡＲＩＴＹ  ＬＡ２１４０ｅ」、Ｍｗ＝８．０×１０４）とを押出機に投入し、Ｔダイから溶融押出を行って、〔基材層（厚み＝３０μｍ）〕／〔剥離層（厚み＝１００μｍ）〕／〔粘着剤層（厚み＝１０μｍ）〕の積層構成を有する積層体を共押出成型した後、ロール形状に巻き取り、ロール体（１）を得た。
ロール体（１）についての評価結果を表１に示した。
ロール体（１）の端部を出発点として、基材層を剥離層から剥離することによって巻戻しを行い、〔剥離層（厚み＝１００μｍ）〕／〔粘着剤層（厚み＝１０μｍ）〕／〔基材層（厚み＝３０μｍ）〕の積層構成を有する粘着シート（１）を得た。
粘着シート（１）についての評価結果を表２に示した。
【０１７２】
〔実施例２〕
粘着剤層の形成材料としてアクリル系ブロック共重合体（クラレ製、商品名「ＫＵＲＡＲＩＴＹ  ＬＡ２３３０」、Ｍｗ＝１２．０×１０４）を用いた以外は、実施例１と同様に行い、〔基材層（厚み＝３０μｍ）〕／〔剥離層（厚み＝１００μｍ）〕／〔粘着剤層（厚み＝１０μｍ）〕の積層構成を有する積層体を共押出成型した後、ロール形状に巻き取り、ロール体（２）を得た。
ロール体（２）についての評価結果を表１に示した。
ロール体（２）の端部を出発点として、基材層を剥離層から剥離することによって巻戻しを行い、〔剥離層（厚み＝１００μｍ）〕／〔粘着剤層（厚み＝１０μｍ）〕／〔基材層（厚み＝３０μｍ）〕の積層構成を有する粘着シート（２）を得た。
粘着シート（２）についての評価結果を表２に示した。
【０１７３】
〔実施例３〕
粘着剤層の厚みを３０μｍとした以外は、実施例１と同様に行い、〔基材層（厚み＝３０μｍ）〕／〔剥離層（厚み＝１００μｍ）〕／〔粘着剤層（厚み＝３０μｍ）〕の積層構成を有する積層体を共押出成型した後、ロール形状に巻き取り、ロール体（３）を得た。
ロール体（３）についての評価結果を表１に示した。
ロール体（３）の端部を出発点として、基材層を剥離層から剥離することによって巻戻しを行い、〔剥離層（厚み＝１００μｍ）〕／〔粘着剤層（厚み＝３０μｍ）〕／〔基材層（厚み＝３０μｍ）〕の積層構成を有する粘着シート（３）を得た。
粘着シート（３）についての評価結果を表２に示した。
【０１７４】
〔実施例４〕
剥離層の厚みを５０μｍとした以外は、実施例１と同様に行い、〔基材層（厚み＝３０μｍ）〕／〔剥離層（厚み＝５０μｍ）〕／〔粘着剤層（厚み＝１０μｍ）〕の積層構成を有する積層体を共押出成型した後、ロール形状に巻き取り、ロール体（４）を得た。
ロール体（４）についての評価結果を表１に示した。
ロール体（４）の端部を出発点として、基材層を剥離層から剥離することによって巻戻しを行い、〔剥離層（厚み＝５０μｍ）〕／〔粘着剤層（厚み＝１０μｍ）〕／〔基材層（厚み＝３０μｍ）〕の積層構成を有する粘着シート（４）を得た。
粘着シート（４）についての評価結果を表２に示した。
【０１７５】
〔実施例５〕
基材層の厚みを５０μｍとした以外は、実施例１と同様に行い、〔基材層（厚み＝５０μｍ）〕／〔剥離層（厚み＝１００μｍ）〕／〔粘着剤層（厚み＝１０μｍ）〕の積層構成を有する積層体を共押出成型した後、ロール形状に巻き取り、ロール体（５）を得た。
ロール体（５）についての評価結果を表１に示した。
ロール体（５）の端部を出発点として、基材層を剥離層から剥離することによって巻戻しを行い、〔剥離層（厚み＝１００μｍ）〕／〔粘着剤層（厚み＝１０μｍ）〕／〔基材層（厚み＝５０μｍ）〕の積層構成を有する粘着シート（５）を得た。
粘着シート（５）についての評価結果を表２に示した。
【０１７６】
〔実施例６〕
剥離層の形成材料として直鎖状低密度ポリエチレン（ＬＬＤＰＥ）（住友化学株式会社製、商品名「スミカセンＥ  ＦＶ４０１」）を用いた以外は、実施例１と同様に行い、〔基材層（厚み＝３０μｍ）〕／〔剥離層（厚み＝１００μｍ）〕／〔粘着剤層（厚み＝１０μｍ）〕の積層構成を有する積層体を共押出成型した後、ロール形状に巻き取り、ロール体（６）を得た。
ロール体（６）についての評価結果を表１に示した。
ロール体（６）の端部を出発点として、基材層を剥離層から剥離することによって巻戻しを行い、〔剥離層（厚み＝１００μｍ）〕／〔粘着剤層（厚み＝１０μｍ）〕／〔基材層（厚み＝３０μｍ）〕の積層構成を有する粘着シート（６）を得た。
粘着シート（６）についての評価結果を表２に示した。
【０１７７】
〔実施例７〕
剥離層の形成材料としてブロックポリプロピレン（日本ポリプロ株式会社製、商品名「ノバテックＰＰ  ＦＬ６Ｈ」）を用いた以外は、実施例１と同様に行い、〔基材層（厚み＝３０μｍ）〕／〔剥離層（厚み＝１００μｍ）〕／〔粘着剤層（厚み＝１０μｍ）〕の積層構成を有する積層体を共押出成型した後、ロール形状に巻き取り、ロール体（７）を得た。
ロール体（７）についての評価結果を表１に示した。
ロール体（７）の端部を出発点として、基材層を剥離層から剥離することによって巻戻しを行い、〔剥離層（厚み＝１００μｍ）〕／〔粘着剤層（厚み＝１０μｍ）〕／〔基材層（厚み＝３０μｍ）〕の積層構成を有する粘着シート（７）を得た。
粘着シート（７）についての評価結果を表２に示した。
【０１７８】
〔比較例１〕
共押出第１層の形成材料としての低密度ポリエチレン（ＬＤＰＥ）（東ソー製、商品名「ペトロセン１９０」）と、共押出第２層の形成材料としてのアクリル系ブロック共重合体（クラレ製、商品名「ＫＵＲＡＲＩＴＹ  ＬＡ２１４０ｅ」、Ｍｗ＝８．０×１０４）と、共押出第３層の形成材料としてのアクリル系ブロック共重合体（クラレ製、商品名「ＫＵＲＡＲＩＴＹ  ＬＡ４２８５」、Ｍｗ＝７．０×１０４）とを押出機に投入し、Ｔダイから溶融押出を行って、〔共押出第１層（厚み＝１００μｍ）〕／〔共押出第２層（厚み＝１０μｍ）〕／〔共押出第３層（厚み＝３０μｍ）〕の積層構成を有する積層体を共押出成型した後、ロール形状に巻き取り、ロール体（Ｃ１）を得た。
ロール体（Ｃ１）についての評価結果を表３に示した。ロール体（Ｃ１）を構成する積層体は、共押出成形の際の隣り合う共押出第２層の形成材料と共押出第３層の形成材料との粘度差が大きいため、押出安定性が悪く、均一かつ良好に一体化した積層体となっていなかった。
【０１７９】
〔比較例２〕
共押出第１層の形成材料としてのアクリル系ブロック共重合体（クラレ製、商品名「ＫＵＲＡＲＩＴＹ  ＬＡ２１４０ｅ」、Ｍｗ＝８．０×１０４）と、共押出第２層の形成材料としてのアクリル系ブロック共重合体（クラレ製、商品名「ＫＵＲＡＲＩＴＹ  ＬＡ４２８５」、Ｍｗ＝７．０×１０４）とを押出機に投入し、Ｔダイから溶融押出を行って、〔粘着剤層（厚み＝１０μｍ）〕／〔基材層（厚み＝３０μｍ）〕の積層構成を有する積層体を共押出成型した後、ロール形状に巻き取り、ロール体（Ｃ２）を得た。
ロール体（Ｃ２）についての評価結果を表３に示した。ロール体（Ｃ２）を構成する積層体は、共押出成形の際の隣り合う共押出第１層の形成材料と共押出第２層の形成材料との粘度差が大きいため、押出安定性が悪く、均一かつ良好に一体化した積層体となっていなかった。
【０１８０】
〔比較例３〕
共押出第１層の形成材料としてエチレン−メチルメタクリレート共重合体（ＥＭＭＡ）（住友化学株式会社製、商品名「アクリフト  ＷＨ３０２」）を用いた以外は、実施例１と同様に行い、〔共押出第１層（厚み＝３０μｍ）〕／〔共押出第２層（厚み＝１００μｍ）〕／〔共押出第３層（厚み＝１０μｍ）〕の積層構成を有する積層体を共押出成型した後、ロール形状に巻き取り、ロール体（Ｃ３）を得た。
ロール体（Ｃ３）についての評価結果を表３に示した。
ロール体（Ｃ３）の端部を出発点として、共押出第１層を共押出第２層から剥離することによって巻戻しを行おうとしたところ、共押出第１層と共押出第２層との剥離性が悪く、巻戻しができなかった。
【０１８１】
〔比較例４〕
共押出第３層の形成材料としてスチレン−エチレン−ブチレン−スチレンブロック共重合体（ＳＥＢＳ）（ＪＳＲ株式会社製、商品名「ダイナロン  ８６００Ｐ」）を用いた以外は、実施例１と同様に行い、〔共押出第１層（厚み＝３０μｍ）〕／〔共押出第２層（厚み＝１００μｍ）〕／〔共押出第３層（厚み＝１０μｍ）〕の積層構成を有する積層体を共押出成型した後、ロール形状に巻き取り、ロール体（Ｃ４）を得た。
ロール体（Ｃ４）についての評価結果を表３に示した。ロール体（Ｃ４）においては、共押出第３層と共押出第１層との密着性が悪く、ロール体（Ｃ４）の端部を出発点として、共押出第１層を共押出第２層から剥離することによって巻戻しを行おうとしたところ、途中で、共押出第３層と共押出第１層とが分離してしまった。
【０１８２】
【表１】
2014012784.tif 000003
【０１８３】
【表２】
2014012784.tif 000004
【０１８４】
【表３】
2014012784.tif 000005
【産業上の利用可能性】
【０１８５】
本発明のロール体を用いれば、均一かつ良好に一体化した〔剥離層〕／〔アクリル系粘着剤層〕／〔アクリル系基材層〕の積層構成を有する粘着シートを、非常に容易に得ることが可能となる。
【符号の説明】
【０１８６】
剥離層（Ａ）                ２０
アクリル系粘着剤層（Ｂ）    ３０
アクリル系基材層（Ｃ）      ４０
ロール体                  １００
粘着シート              １０００
【図１】
2014012784.tif 000006
【図２】
2014012784.tif 000007